(57)【要約】【課題】積層する金属板材の枚数よりも、刃部の先端に現れる金属板材の数を多くすることができる、刃物を提供する。【解決手段】刃物１は、磨耗性の異なる複数種類の金属板材３ａ、３ｂが積層され一体化されている。この刃物１の刃部２は、刃部２の板厚方向Ｙと長手方向Ｘとを有する断面において、金属板材３ａ、３ｂの積層した層のラインが長手方向Ｘに対し一方側に傾いた、第１積層部４と、一方側とは反対の他方側に傾いた、第２積層部５とが、長手方向Ｘに沿って交互に並び、それら交互に並ぶ第１積層部４および第２積層部５により、刃部２の先端に、複数種類の金属板材３ａ、３ｂが長手方向に並ぶように現れる。【選択図】  図７
2018143309.tif 000002
【特許請求の範囲】
【請求項１】
少なくとも刃部側において、磨耗性の異なる複数種類の金属板材が積層され一体化されてなる刃物であって、
前記刃部は、その刃部の板厚方向と長手方向とを有する断面において、前記金属板材の積層した層のラインが前記長手方向に対し一方側に傾いた、第１積層部と、一方側とは反対の他方側に傾いた、第２積層部とが、前記長手方向に沿って交互に並び、それら交互に並ぶ第１積層部および第２積層部により、前記刃部の先端に、前記複数種類の金属板材が前記長手方向に並ぶように現れる、刃物。
【請求項２】
前記複数種類の金属板材は、炭素または／およびクロムの含有率が異なる複数種類の鋼材からなる、請求項１に記載の刃物。
【請求項３】
前記金属板材は、三種類設けられる、請求項１または２に記載の刃物。
【請求項４】
少なくとも刃部が形成される側において、磨耗性の異なる複数種類の金属板材が積層され一体化された素材に対し、少なくとも刃部が形成される側を、形成される刃部の長手方向に沿って波打つように湾曲させる、湾曲加工工程と、
その湾曲加工工程よりも後の工程であって、刃部が形成される側を、切削、研削、研磨、あるいは研ぎによって削り取って刃部を形成する、削り加工工程とを備える、刃物の製造方法。
【請求項５】
前記湾曲加工工程は、波の稜線が、形成される刃部の板厚方向から見て前記長手方向に対して直交するように、前記素材を湾曲させる、請求項４に記載の刃物の製造方法。
【請求項６】
前記湾曲加工工程は、波の稜線が、形成される刃部の板厚方向から見て前記長手方向に対して傾斜するように、前記素材を湾曲させる、請求項４に記載の刃物の製造方法。
【発明の詳細な説明】
【技術分野】
【０００１】
この発明は、複数種類の金属板材が積層され一体化された刃物、およびその刃物の製造方法に関するものである。
【背景技術】
【０００２】
従来、硬い板と軟らかい板とを多数重ねた刃物があった（例えば、特許文献１参照）。この刃物は、図１１に示すように、硬い板１１と軟らかい板１２とを斜めにずらして交互に重ね、その後に、ハンマーで叩いて延ばすことで、刃物鋼とし、その刃物鋼を研ぐことで、鋭利な刃物を製造するものであった。
【先行技術文献】
【特許文献】
【０００３】
【特許文献１】特開２０１１−１４２９８５号公報
【発明の概要】
【発明が解決しようとする課題】
【０００４】
しかし、前記従来の刃物にあっては、硬い板１１と軟らかい板１２とを斜めにずらして交互に重ねることから、重ねた板（金属板材）がその数だけ刃先（刃部の先端）に現れることとなり、刃物の長さに応じて多数の板を重ねる必要があった。
【０００５】
この発明は、上記した従来の欠点を解決するためになされたものであり、その目的とするところは、積層する金属板材の枚数よりも、刃部の先端に現れる金属板材の数を多くすることができる、刃物、および刃物の製造方法を提供することにある。
【課題を解決するための手段】
【０００６】
この発明に係る刃物、および刃物の製造方法は、前記目的を達成するために、次の構成からなる。すなわち、
請求項１に記載の発明に係る刃物は、少なくとも刃部側において、磨耗性の異なる複数種類の金属板材が積層され一体化されてなる刃物である。この刃物の刃部は、その刃部の板厚方向と長手方向とを有する断面において、前記金属板材の積層した層のラインが前記長手方向に対し一方側に傾いた、第１積層部と、一方側とは反対の他方側に傾いた、第２積層部とが、前記長手方向に沿って交互に並び、それら交互に並ぶ第１積層部および第２積層部により、前記刃部の先端に、前記複数種類の金属板材が前記長手方向に並ぶように現れる。
【０００７】
この刃物によると、少なくとも刃部側は、磨耗性の異なる複数種類の金属板材が積層され一体化されている。そして、刃部は、金属板材の積層した層のラインが長手方向に対し一方側に傾いた、第１積層部と、他方側に傾いた、第２積層部とが、刃部の長手方向に沿って交互に並ぶ。このため、磨耗性の異なる複数種類の金属板材が積層され一体化された素材を、波打つように湾曲させることで、一方側に傾いた第１積層部と他方側に傾いた第２積層部とを形成することができる。
【０００８】
また、請求項２に記載の発明に係る刃物は、請求項１に記載の刃物において、前記複数種類の金属板材は、炭素または／およびクロムの含有率が異なる複数種類の鋼材からなる。
【０００９】
また、請求項３に記載の発明に係る刃物は、請求項１または２に記載の刃物において、前記金属板材は、三種類設けられる。
【００１０】
また、請求項４に記載の発明に係る刃物の製造方法は、湾曲加工工程と、削り加工工程とを備える。湾曲加工工程は、少なくとも刃部が形成される側において、磨耗性の異なる複数種類の金属板材が積層され一体化された素材に対し、少なくとも刃部が形成される側を、形成される刃部の長手方向に沿って波打つように湾曲させる。そして、削り加工工程は、前記湾曲加工工程よりも後の工程であって、刃部が形成される側を、切削、研削、研磨、あるいは研ぎによって削り取って刃部を形成する。
【００１１】
この刃物の製造方法によると、複数種類の金属板材が積層され一体化された素材を刃部の長手方向に波打つように湾曲させることから、刃部は、その刃部の板厚方向と長手方向とを有する断面において、金属板材の積層した層のラインが長手方向に対し一方側に傾いた、第１積層部と、一方側とは反対の他方側に傾いた、第２積層部とが、長手方向に沿って交互に並ぶこととなる。そして、それら交互に並ぶ第１積層部および第２積層部により、刃部の先端に、複数種類の金属板材が長手方向に並ぶように現れる。
【００１２】
また、請求項５に記載の発明に係る刃物の製造方法は、請求項４に記載の刃物の製造方法において、前記湾曲加工工程は、波の稜線が、形成される刃部の板厚方向から見て前記長手方向に対して直交するように、前記素材を湾曲させる。
【００１３】
また、請求項６に記載の発明に係る刃物の製造方法は、請求項４に記載の刃物の製造方法において、前記湾曲加工工程は、波の稜線が、形成される刃部の板厚方向から見て前記長手方向に対して傾斜するように、前記素材を湾曲させる。
【発明の効果】
【００１４】
この発明に係る刃物、および刃物の製造方法によれば、磨耗性の異なる複数種類の金属板材が積層され一体化された素材を波打つように湾曲させることで、一方側に傾いた第１積層部と他方側に傾いた第２積層部とを形成することができ、これら第１積層部と第２積層部とが交互に並ぶことで、素材において積層する金属板材の枚数よりも、刃部の先端に現れる金属板材の数をはるかに多くすることができる。
【図面の簡単な説明】
【００１５】
【図１】この発明の一実施の形態の、刃物の素材の斜視図である。
【図２】同じく、湾曲加工工程後の刃物の素材の斜視図である。
【図３】同じく、湾曲加工工程後の刃物の素材の正面図である。
【図４】同じく、湾曲加工工程後の刃物の素材の左側面図である。
【図５】同じく、第１削り加工工程後の刃物の素材の斜視図である。
【図６】同じく、第２削り加工工程を経た刃物の斜視図である。
【図７】同じく、図６におけるＡ−Ａ線による端面図である。
【図８】同じく、プレス金型を模式的に示す斜視図である。
【図９】この発明の他の実施の形態の、図３相当図である。
【図１０】この発明のさらに他の実施の形態の、図４相当図である。
【図１１】従来の刃物の製造工程における、板を多数重ねた状態の底面図を示す。
【発明を実施するための形態】
【００１６】
以下、この発明に係る刃物、および刃物の製造方法を実施するための形態を図面に基づいて説明する。
【００１７】
図１〜図８は、本発明の一実施の形態を示す。図中符号１は、包丁とかナイフ等の刃物（詳しくは、刃物の刃体本体部の一部であり、その他は図示省略）を示す（図６参照）。この刃物１は、少なくとも刃部２側において、磨耗性の異なる複数種類の金属板材３、３が積層され一体化されてなる。そして、刃部２は、その刃部２の板厚方向Ｙと長手方向Ｘとを有する断面において、金属板材３、３の積層した層のラインが前記長手方向Ｘに対して一方側に傾いた、第１積層部４と、一方側とは反対の他方側に傾いた、第２積層部５とが、前記長手方向Ｘに沿って交互に並び（図７参照）、それら交互に並ぶ第１積層部４および第２積層部５により、刃部２の先端（刃先）に、複数種類の金属板材３、３が前記長手方向Ｘに並ぶように現れる。
【００１８】
そこで、この刃物１の製造方法は、湾曲加工工程と、削り加工工程とを備える。湾曲加工工程は、少なくとも刃部２が形成される側において、磨耗性の異なる複数種類の金属板材３、３が積層され一体化された素材６（図１参照）に対し、少なくとも刃部２が形成される側を、形成される刃部２の長手方向Ｘに沿って波打つように湾曲させるものである（図２〜図４参照）。そして、削り加工工程は、前記湾曲加工工程よりも後の工程であって、刃部２が形成される側を、切削、研削、研磨、あるいは研ぎによって削り取って刃部２を形成するものである（図５、図６参照）。こうして、この刃物１の製造方法では、湾曲加工工程で、複数種類の金属板材３、３が積層され一体化された素材６を刃部２の長手方向Ｘに波打つように湾曲させることから、刃部２は、その刃部２の板厚方向Ｙと長手方向Ｘとを有する断面において、金属板材３の積層した層のラインが長手方向Ｘに対し一方側に傾いた、第１積層部４と、一方側とは反対の他方側に傾いた、第２積層部５とが、長手方向Ｘに沿って交互に並ぶこととなる（図７参照）。そして、それら交互に並ぶ第１積層部４および第２積層部５により、削り加工工程後の刃部２の先端（刃先）に、複数種類の金属板材３、３が長手方向Ｘに並ぶように現れる。
【００１９】
具体的には、複数種類の金属板材３、３は、炭素または／およびクロムの含有率が異なる複数種類の鋼材（例えば、炭素鋼とかステンレス鋼）からなる。図示実施の形態においては、二種類の金属板材３として、第１金属板材３ａと第２金属板材３ｂとが用いられ、それら第１金属板材３ａと第２金属板材３ｂとが交互に積層されて、層が７層ある素材６が形成されている（図１参照）。ここで、第１金属板材３ａと第２金属板材３ｂには、例えば、ステンレス鋼であるＳＵＳ４０３とＳＵＳ４４０が用いられ、ＳＵＳ４４０を用いた第２金属板材３ｂが、ＳＵＳ４０３を用いた第１金属板材３ａよりも耐磨耗性を有する。そして、図示実施の形態においては、この積層された素材６で、刃物１（詳しくは、刃物１の刃体本体部）の全体が形成される。
【００２０】
湾曲加工工程では、刃物１の棟７となる側を除き、刃部２が形成される側を、形成される刃部２の長手方向Ｘに沿って波打つように湾曲させる（図２〜図４参照）。そして、この湾曲加工工程は、波の稜線８が、形成される刃部２の板厚方向Ｙから見て長手方向Ｘに対して直交（厳密な意味での直交でなくともよく、略直交であってもよい。）するように、素材６を湾曲させている（図３参照）。この素材６の湾曲は、プレス金型を用いたプレス成形により行うことができる。図８は、そのプレス金型９を模式的に示す斜視図である。プレス金型９は、下型９ａと、上型９ｂとで構成され、それぞれの型９ａ、９ｂに、素材６を波打つように湾曲させるための波面９ｃが形成されている。ここで、素材６の湾曲は、一度に湾曲させるものでもよいが、他に、湾曲の度合いを徐々に高めるように段階的に湾曲させるものでもよく、また、例えば長手方向Ｘの一端側から他端側に向かって順に湾曲させるものでも構わない。なお、図２および図４において、二点鎖線で示すラインＬは、このラインまで、その後の第１削り加工工程により削られることを示す。
【００２１】
削り加工工程は、刃部２が形成される側を、先端ほど薄くなるように傾斜させる第１削り加工工程と（図５参照）、刃部２の先端を鋭利にする第２削り加工工程と（図６参照）を有する。図示実施の形態においては、刃物１は、両刃の刃物であって、第１削り加工工程で、刃部２が形成される側がテーパー状となるよう、その両面が、例えば砥石を用いて削られ（図５参照）、第２削り加工工程で、刃部２の先端を鋭利にするよう、その両面が、例えば砥石を用いて削られる（図６参照）。なお、湾曲加工工程とこの削り加工工程との間には、一般には、焼き入れとか焼き戻し等の熱処理が行われる。また、必要に応じて、湾曲加工工程の前に、焼きなましを行ってもよい。
【００２２】
次に、以上の構成からなる刃物１、および刃物１の製造方法の作用効果について説明する。この刃物１によると、少なくとも刃部２側は、磨耗性の異なる複数種類の金属板材３、３が積層（図示実施の形態においては、二種類の金属板材３ａ、３ｂが７層に積層）され一体化されている。そして、刃部２は、金属板材３、３の積層した層のラインが長手方向Ｘに対し一方側に傾いた、第１積層部４と、他方側に傾いた、第２積層部５とが、刃部２の長手方向Ｘに沿って交互に並ぶ（図７参照）。このため、磨耗性の異なる複数種類の金属板材３、３が積層され一体化された素材６を、波打つように湾曲させることで、一方側に傾いた第１積層部４と他方側に傾いた第２積層部５とを形成することができる。すなわち、複数種類の金属板材３、３が積層され一体化された素材６を刃部２の長手方向Ｘに波打つように湾曲させることから、刃部２は、その刃部２の板厚方向Ｙと長手方向Ｘとを有する断面において、金属板材３、３の積層した層のラインが長手方向Ｘに対し一方側に傾いた、第１積層部４と、一方側とは反対の他方側に傾いた、第２積層部５とが、長手方向Ｘに沿って交互に並ぶこととなる。そして、それら交互に並ぶ第１積層部４および第２積層部５により、刃部２の先端（刃先）に、複数種類の金属板材３、３が長手方向Ｘに並ぶように現れる。
【００２３】
このように、磨耗性の異なる複数種類の金属板材３、３が積層（図示実施の形態においては、二種類の金属板材３ａ、３ｂが７層に積層）され一体化された素材６を波打つように湾曲させることで、一方側に傾いた第１積層部４と他方側に傾いた第２積層部５とを形成することができ、これら第１積層部４と第２積層部５とが交互に並ぶことで、素材６において積層する金属板材３の枚数よりも、刃部２の先端（刃先）に現れる金属板材３の数をはるかに多くすることができる。そして、これら金属板材３、３が、磨耗性の異なる複数種類の金属板材からなることから、削り加工工程（詳しくは、第２削り加工工程）や、その後の刃物１の使用とか研ぎによって、刃部２の先端が、金属板材３の種類に応じて異なる度合いで磨耗し、刃部２の先端には微小の凹凸が形成される。そして、その微小の凹凸が、刃物１の切れを高めることとなる。
【００２４】
また、金属板材３の積層数と湾曲加工工程での湾曲により形成される波のピッチ（隣り合う山と山、または谷と谷との間の距離）を適宜設定することで、刃部２の先端に現れる金属板材３の数、ひいては刃部２の先端に形成される微小の凹凸の数を調整することができる。
【００２５】
なお、本発明は、上述した実施の形態に限定されるわけではなく、その他種々の変更が可能である。例えば、磨耗性の異なる金属板材３、３は、二種類設けられるが、三種類設けられてもよい。金属板材３が三種類設けられた場合には、その三種類として、例えば、ステンレス鋼であるＳＵＳ４０３とＳＵＳ４１０とＳＵＳ４４０が用いられてもよい。これら三種類の金属板材３の積層順序は任意であり、これら三種類の金属板材３を順に積層してもよく、また、例えば、ＳＵＳ４０３とＳＵＳ４１０のステンレス鋼板を交互に積層し、続いてＳＵＳ４０３とＳＵＳ４４０のステンレス鋼板を交互に積層してもよい。このように、磨耗性が異なる金属板材３を３種類、あるいはそれ以上用いる場合は、その積層順序を適宜設定することで、製造される刃物１の刃部２の先端（刃先）の磨耗の状態を調整することができ、その磨耗による刃部２の先端の微小の凹凸の形状を所望の形状にすることができる。また、これら金属板材３、３の材料は、各種のステンレス鋼以外に、各種の炭素鋼であってもよく、また、鋼以外の金属、例えばチタン等であってもよい。また、これら金属板材３、３の積層数は、７層に限るものでなく、それより少なくてもよく、多くてもよい。
【００２６】
また、図示実施の形態においては、積層される金属板材３、３は、その全てが同一の板厚となっているが、これら板厚が異なっていてもよい。例えば、外層の金属板材３の板厚を、中間層の金属板材３の板厚よりも厚くし、その厚くした外層の金属板材３として、さびにくい材料を用いたりしてもよい。
【００２７】
また、刃物１（詳しくは、刃物１の刃体本体部）の全体が、磨耗性の異なる金属板材３、３が積層されて形成されなくても、刃部２側のみが、磨耗性の異なる金属板材３、３が積層されて形成され、棟７側は、別に形成されて、これら刃部２側と棟７側が接合されてもよい。
【００２８】
また、湾曲加工工程は、波の稜線８が、形成される刃部２の板厚方向Ｙから見て、形成される刃部２の長手方向Ｘに対して直交するように、素材６を湾曲させるが、それ以外に、図９に示すように、波の稜線８が、形成される刃部２の板厚方向Ｙから見て、長手方向Ｘに対して傾斜するように、素材６を湾曲させるものであってもよい。これにより、この湾曲加工工程を経て製造される刃物１は、刃部２の先端の磨耗が、前記波の稜線８の傾斜の方向に進むこととなり、その磨耗によって刃部２の先端に形成される微小の凹凸が、左右非対称の形状となる。
【００２９】
また、刃物１は、両刃の刃物でなくても、片刃の刃物であってもよい。この片刃の刃物１の製造にあたっては、図１０に示すように、湾曲加工工程の前とか後、あるいは同時に、素材６の刃部２が形成される側を、一方に曲げる。そして、第１削り加工工程では、二点鎖線で示すラインＬまで、素材６の両面を削る。
【００３０】
また、刃物１は、包丁とかナイフに限られるものでなく、例えば、鎌などその他の切断刃物であってもよく、さらには、産業用、工業用の切断刃物であってもよい。
【符号の説明】
【００３１】
１  刃物
２  刃部
３  金属板材
４  第１積層部
５  第２積層部
６  素材
８  波の稜線
Ｘ  長手方向
Ｙ  板厚方向
【図１】
2018143309.tif 000003
【図２】
2018143309.tif 000004
【図３】
2018143309.tif 000005
【図４】
2018143309.tif 000006
【図５】
2018143309.tif 000007
【図６】
2018143309.tif 000008
【図７】
2018143309.tif 000009
【図８】
2018143309.tif 000010
【図９】
2018143309.tif 000011
【図１０】
2018143309.tif 000012
【図１１】
2018143309.tif 000013
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
少なくとも刃部が形成される側において、磨耗性の異なる複数種類の金属板材が積層され一体化された素材に対し、少なくとも刃部が形成される側を、形成される刃部の長手方向に沿って波打つように湾曲させる、湾曲加工工程と、
その湾曲加工工程よりも後の工程であって、刃部が形成される側を、切削、研削、研磨、あるいは研ぎによって削り取って刃部を形成する、削り加工工程とを備える、刃物の製造方法。
【請求項２】
前記湾曲加工工程は、波の稜線が、形成される刃部の板厚方向から見て前記長手方向に対して直交するように、前記素材を湾曲させる、請求項１に記載の刃物の製造方法。
【請求項３】
前記湾曲加工工程は、波の稜線が、形成される刃部の板厚方向から見て前記長手方向に対して傾斜するように、前記素材を湾曲させる、請求項１に記載の刃物の製造方法。
【請求項４】
前記複数種類の金属板材は、炭素または／およびクロムの含有率が異なる複数種類の鋼材からなる、請求項１ないし３のいずれか１項に記載の刃物の製造方法。
【手続補正２】
【補正対象書類名】明細書
【補正対象項目名】全文
【補正方法】変更
【補正の内容】
【発明の詳細な説明】
【技術分野】
【０００１】
この発明は、複数種類の金属板材が積層され一体化された刃物の製造方法に関するものである。
【背景技術】
【０００２】
従来、硬い板と軟らかい板とを多数重ねた刃物があった（例えば、特許文献１参照）。この刃物は、図１１に示すように、硬い板１１と軟らかい板１２とを斜めにずらして交互に重ね、その後に、ハンマーで叩いて延ばすことで、刃物鋼とし、その刃物鋼を研ぐことで、鋭利な刃物を製造するものであった。
【先行技術文献】
【特許文献】
【０００３】
【特許文献１】特開２０１１−１４２９８５号公報
【発明の概要】
【発明が解決しようとする課題】
【０００４】
しかし、前記従来の刃物にあっては、硬い板１１と軟らかい板１２とを斜めにずらして交互に重ねることから、重ねた板（金属板材）がその数だけ刃先（刃部の先端）に現れることとなり、刃物の長さに応じて多数の板を重ねる必要があった。
【０００５】
この発明は、上記した従来の欠点を解決するためになされたものであり、その目的とするところは、積層する金属板材の枚数よりも、刃部の先端に現れる金属板材の数を多くすることができる、刃物の製造方法を提供することにある。
【課題を解決するための手段】
【０００６】
この発明に係る刃物の製造方法は、前記目的を達成するために、次の構成からなる。すなわち、
【０００７】
【０００８】
【０００９】
【００１０】
請求項１に記載の発明に係る刃物の製造方法は、湾曲加工工程と、削り加工工程とを備える。湾曲加工工程は、少なくとも刃部が形成される側において、磨耗性の異なる複数種類の金属板材が積層され一体化された素材に対し、少なくとも刃部が形成される側を、形成される刃部の長手方向に沿って波打つように湾曲させる。そして、削り加工工程は、前記湾曲加工工程よりも後の工程であって、刃部が形成される側を、切削、研削、研磨、あるいは研ぎによって削り取って刃部を形成する。
【００１１】
この刃物の製造方法によると、複数種類の金属板材が積層され一体化された素材を刃部の長手方向に波打つように湾曲させることから、刃部は、その刃部の板厚方向と長手方向とを有する断面において、金属板材の積層した層のラインが長手方向に対し一方側に傾いた、第１積層部と、一方側とは反対の他方側に傾いた、第２積層部とが、長手方向に沿って交互に並ぶこととなる。そして、それら交互に並ぶ第１積層部および第２積層部により、刃部の先端に、複数種類の金属板材が長手方向に並ぶように現れる。
【００１２】
また、請求項２に記載の発明に係る刃物の製造方法は、請求項１に記載の刃物の製造方法において、前記湾曲加工工程は、波の稜線が、形成される刃部の板厚方向から見て前記長手方向に対して直交するように、前記素材を湾曲させる。
【００１３】
また、請求項３に記載の発明に係る刃物の製造方法は、請求項１に記載の刃物の製造方法において、前記湾曲加工工程は、波の稜線が、形成される刃部の板厚方向から見て前記長手方向に対して傾斜するように、前記素材を湾曲させる。
また、請求項４に記載の発明に係る刃物の製造方法は、請求項１ないし３のいずれか１項に記載の刃物の製造方法において、前記複数種類の金属板材は、炭素または／およびクロムの含有率が異なる複数種類の鋼材からなる。
【発明の効果】
【００１４】
この発明に係る刃物の製造方法によれば、磨耗性の異なる複数種類の金属板材が積層され一体化された素材を波打つように湾曲させることで、一方側に傾いた第１積層部と他方側に傾いた第２積層部とを形成することができ、これら第１積層部と第２積層部とが交互に並ぶことで、素材において積層する金属板材の枚数よりも、刃部の先端に現れる金属板材の数をはるかに多くすることができる。
【図面の簡単な説明】
【００１５】
【図１】この発明の一実施の形態の、刃物の素材の斜視図である。
【図２】同じく、湾曲加工工程後の刃物の素材の斜視図である。
【図３】同じく、湾曲加工工程後の刃物の素材の正面図である。
【図４】同じく、湾曲加工工程後の刃物の素材の左側面図である。
【図５】同じく、第１削り加工工程後の刃物の素材の斜視図である。
【図６】同じく、第２削り加工工程を経た刃物の斜視図である。
【図７】同じく、図６におけるＡ−Ａ線による端面図である。
【図８】同じく、プレス金型を模式的に示す斜視図である。
【図９】この発明の他の実施の形態の、図３相当図である。
【図１０】この発明のさらに他の実施の形態の、図４相当図である。
【図１１】従来の刃物の製造工程における、板を多数重ねた状態の底面図を示す。
【発明を実施するための形態】
【００１６】
以下、この発明に係る刃物の製造方法を実施するための形態を図面に基づいて説明する。
【００１７】
図１〜図８は、本発明の一実施の形態を示す。図中符号１は、包丁とかナイフ等の刃物（詳しくは、刃物の刃体本体部の一部であり、その他は図示省略）を示す（図６参照）。この刃物１は、少なくとも刃部２側において、磨耗性の異なる複数種類の金属板材３、３が積層され一体化されてなる。そして、刃部２は、その刃部２の板厚方向Ｙと長手方向Ｘとを有する断面において、金属板材３、３の積層した層のラインが前記長手方向Ｘに対して一方側に傾いた、第１積層部４と、一方側とは反対の他方側に傾いた、第２積層部５とが、前記長手方向Ｘに沿って交互に並び（図７参照）、それら交互に並ぶ第１積層部４および第２積層部５により、刃部２の先端（刃先）に、複数種類の金属板材３、３が前記長手方向Ｘに並ぶように現れる。
【００１８】
そこで、この刃物１の製造方法は、湾曲加工工程と、削り加工工程とを備える。湾曲加工工程は、少なくとも刃部２が形成される側において、磨耗性の異なる複数種類の金属板材３、３が積層され一体化された素材６（図１参照）に対し、少なくとも刃部２が形成される側を、形成される刃部２の長手方向Ｘに沿って波打つように湾曲させるものである（図２〜図４参照）。そして、削り加工工程は、前記湾曲加工工程よりも後の工程であって、刃部２が形成される側を、切削、研削、研磨、あるいは研ぎによって削り取って刃部２を形成するものである（図５、図６参照）。こうして、この刃物１の製造方法では、湾曲加工工程で、複数種類の金属板材３、３が積層され一体化された素材６を刃部２の長手方向Ｘに波打つように湾曲させることから、刃部２は、その刃部２の板厚方向Ｙと長手方向Ｘとを有する断面において、金属板材３の積層した層のラインが長手方向Ｘに対し一方側に傾いた、第１積層部４と、一方側とは反対の他方側に傾いた、第２積層部５とが、長手方向Ｘに沿って交互に並ぶこととなる（図７参照）。そして、それら交互に並ぶ第１積層部４および第２積層部５により、削り加工工程後の刃部２の先端（刃先）に、複数種類の金属板材３、３が長手方向Ｘに並ぶように現れる。
【００１９】
具体的には、複数種類の金属板材３、３は、炭素または／およびクロムの含有率が異なる複数種類の鋼材（例えば、炭素鋼とかステンレス鋼）からなる。図示実施の形態においては、二種類の金属板材３として、第１金属板材３ａと第２金属板材３ｂとが用いられ、それら第１金属板材３ａと第２金属板材３ｂとが交互に積層されて、層が７層ある素材６が形成されている（図１参照）。ここで、第１金属板材３ａと第２金属板材３ｂには、例えば、ステンレス鋼であるＳＵＳ４０３とＳＵＳ４４０が用いられ、ＳＵＳ４４０を用いた第２金属板材３ｂが、ＳＵＳ４０３を用いた第１金属板材３ａよりも耐磨耗性を有する。そして、図示実施の形態においては、この積層された素材６で、刃物１（詳しくは、刃物１の刃体本体部）の全体が形成される。
【００２０】
湾曲加工工程では、刃物１の棟７となる側を除き、刃部２が形成される側を、形成される刃部２の長手方向Ｘに沿って波打つように湾曲させる（図２〜図４参照）。そして、この湾曲加工工程は、波の稜線８が、形成される刃部２の板厚方向Ｙから見て長手方向Ｘに対して直交（厳密な意味での直交でなくともよく、略直交であってもよい。）するように、素材６を湾曲させている（図３参照）。この素材６の湾曲は、プレス金型を用いたプレス成形により行うことができる。図８は、そのプレス金型９を模式的に示す斜視図である。プレス金型９は、下型９ａと、上型９ｂとで構成され、それぞれの型９ａ、９ｂに、素材６を波打つように湾曲させるための波面９ｃが形成されている。ここで、素材６の湾曲は、一度に湾曲させるものでもよいが、他に、湾曲の度合いを徐々に高めるように段階的に湾曲させるものでもよく、また、例えば長手方向Ｘの一端側から他端側に向かって順に湾曲させるものでも構わない。なお、図２および図４において、二点鎖線で示すラインＬは、このラインまで、その後の第１削り加工工程により削られることを示す。
【００２１】
削り加工工程は、刃部２が形成される側を、先端ほど薄くなるように傾斜させる第１削り加工工程と（図５参照）、刃部２の先端を鋭利にする第２削り加工工程と（図６参照）を有する。図示実施の形態においては、刃物１は、両刃の刃物であって、第１削り加工工程で、刃部２が形成される側がテーパー状となるよう、その両面が、例えば砥石を用いて削られ（図５参照）、第２削り加工工程で、刃部２の先端を鋭利にするよう、その両面が、例えば砥石を用いて削られる（図６参照）。なお、湾曲加工工程とこの削り加工工程との間には、一般には、焼き入れとか焼き戻し等の熱処理が行われる。また、必要に応じて、湾曲加工工程の前に、焼きなましを行ってもよい。
【００２２】
次に、以上の構成からなる刃物１、および刃物１の製造方法の作用効果について説明する。この刃物１によると、少なくとも刃部２側は、磨耗性の異なる複数種類の金属板材３、３が積層（図示実施の形態においては、二種類の金属板材３ａ、３ｂが７層に積層）され一体化されている。そして、刃部２は、金属板材３、３の積層した層のラインが長手方向Ｘに対し一方側に傾いた、第１積層部４と、他方側に傾いた、第２積層部５とが、刃部２の長手方向Ｘに沿って交互に並ぶ（図７参照）。このため、磨耗性の異なる複数種類の金属板材３、３が積層され一体化された素材６を、波打つように湾曲させることで、一方側に傾いた第１積層部４と他方側に傾いた第２積層部５とを形成することができる。すなわち、複数種類の金属板材３、３が積層され一体化された素材６を刃部２の長手方向Ｘに波打つように湾曲させることから、刃部２は、その刃部２の板厚方向Ｙと長手方向Ｘとを有する断面において、金属板材３、３の積層した層のラインが長手方向Ｘに対し一方側に傾いた、第１積層部４と、一方側とは反対の他方側に傾いた、第２積層部５とが、長手方向Ｘに沿って交互に並ぶこととなる。そして、それら交互に並ぶ第１積層部４および第２積層部５により、刃部２の先端（刃先）に、複数種類の金属板材３、３が長手方向Ｘに並ぶように現れる。
【００２３】
このように、磨耗性の異なる複数種類の金属板材３、３が積層（図示実施の形態においては、二種類の金属板材３ａ、３ｂが７層に積層）され一体化された素材６を波打つように湾曲させることで、一方側に傾いた第１積層部４と他方側に傾いた第２積層部５とを形成することができ、これら第１積層部４と第２積層部５とが交互に並ぶことで、素材６において積層する金属板材３の枚数よりも、刃部２の先端（刃先）に現れる金属板材３の数をはるかに多くすることができる。そして、これら金属板材３、３が、磨耗性の異なる複数種類の金属板材からなることから、削り加工工程（詳しくは、第２削り加工工程）や、その後の刃物１の使用とか研ぎによって、刃部２の先端が、金属板材３の種類に応じて異なる度合いで磨耗し、刃部２の先端には微小の凹凸が形成される。そして、その微小の凹凸が、刃物１の切れを高めることとなる。
【００２４】
また、金属板材３の積層数と湾曲加工工程での湾曲により形成される波のピッチ（隣り合う山と山、または谷と谷との間の距離）を適宜設定することで、刃部２の先端に現れる金属板材３の数、ひいては刃部２の先端に形成される微小の凹凸の数を調整することができる。
【００２５】
なお、本発明は、上述した実施の形態に限定されるわけではなく、その他種々の変更が可能である。例えば、磨耗性の異なる金属板材３、３は、二種類設けられるが、三種類設けられてもよい。金属板材３が三種類設けられた場合には、その三種類として、例えば、ステンレス鋼であるＳＵＳ４０３とＳＵＳ４１０とＳＵＳ４４０が用いられてもよい。これら三種類の金属板材３の積層順序は任意であり、これら三種類の金属板材３を順に積層してもよく、また、例えば、ＳＵＳ４０３とＳＵＳ４１０のステンレス鋼板を交互に積層し、続いてＳＵＳ４０３とＳＵＳ４４０のステンレス鋼板を交互に積層してもよい。このように、磨耗性が異なる金属板材３を３種類、あるいはそれ以上用いる場合は、その積層順序を適宜設定することで、製造される刃物１の刃部２の先端（刃先）の磨耗の状態を調整することができ、その磨耗による刃部２の先端の微小の凹凸の形状を所望の形状にすることができる。また、これら金属板材３、３の材料は、各種のステンレス鋼以外に、各種の炭素鋼であってもよく、また、鋼以外の金属、例えばチタン等であってもよい。また、これら金属板材３、３の積層数は、７層に限るものでなく、それより少なくてもよく、多くてもよい。
【００２６】
また、図示実施の形態においては、積層される金属板材３、３は、その全てが同一の板厚となっているが、これら板厚が異なっていてもよい。例えば、外層の金属板材３の板厚を、中間層の金属板材３の板厚よりも厚くし、その厚くした外層の金属板材３として、さびにくい材料を用いたりしてもよい。
【００２７】
また、刃物１（詳しくは、刃物１の刃体本体部）の全体が、磨耗性の異なる金属板材３、３が積層されて形成されなくても、刃部２側のみが、磨耗性の異なる金属板材３、３が積層されて形成され、棟７側は、別に形成されて、これら刃部２側と棟７側が接合されてもよい。
【００２８】
また、湾曲加工工程は、波の稜線８が、形成される刃部２の板厚方向Ｙから見て、形成される刃部２の長手方向Ｘに対して直交するように、素材６を湾曲させるが、それ以外に、図９に示すように、波の稜線８が、形成される刃部２の板厚方向Ｙから見て、長手方向Ｘに対して傾斜するように、素材６を湾曲させるものであってもよい。これにより、この湾曲加工工程を経て製造される刃物１は、刃部２の先端の磨耗が、前記波の稜線８の傾斜の方向に進むこととなり、その磨耗によって刃部２の先端に形成される微小の凹凸が、左右非対称の形状となる。
【００２９】
また、刃物１は、両刃の刃物でなくても、片刃の刃物であってもよい。この片刃の刃物１の製造にあたっては、図１０に示すように、湾曲加工工程の前とか後、あるいは同時に、素材６の刃部２が形成される側を、一方に曲げる。そして、第１削り加工工程では、二点鎖線で示すラインＬまで、素材６の両面を削る。
【００３０】
また、刃物１は、包丁とかナイフに限られるものでなく、例えば、鎌などその他の切断刃物であってもよく、さらには、産業用、工業用の切断刃物であってもよい。
【符号の説明】
【００３１】
１  刃物
２  刃部
３  金属板材
４  第１積層部
５  第２積層部
６  素材
８  波の稜線
Ｘ  長手方向
Ｙ  板厚方向